(57)【要約】【課題】  本発明は、難燃性及び環境衛生に優れていると共に耐候性にも優れた難燃性ポリスチレン系樹脂押出発泡体を提供する。【解決手段】  本発明の難燃性ポリスチレン系樹脂押出発泡体は、ポリスチレン系樹脂を、炭素数が３〜５である飽和炭化水素から選ばれた一種以上の化合物を含有する発泡剤を用いて押出発泡してなるポリスチレン系樹脂発泡体であって、ポリスチレン系樹脂１００重量部に対して、ビスフェノールビスジブロモプロピルエーテル化合物２〜１０重量部と、フタロシアニン鉄０．０１〜２重量部とを含有することを特徴とする。【選択図】    なし【特許請求の範囲】
【請求項１】
ポリスチレン系樹脂を、炭素数が３〜５である飽和炭化水素から選ばれた一種以上の化合物を含有する発泡剤を用いて押出発泡してなるポリスチレン系樹脂発泡体であって、ポリスチレン系樹脂１００重量部に対して、ビスフェノールビスジブロモプロピルエーテル化合物２〜１０重量部と、フタロシアニン鉄０．０１〜２重量部とを含有することを特徴とする難燃性ポリスチレン系樹脂押出発泡体。
【請求項２】
ポリスチレン系樹脂を、炭素数が３〜５である飽和炭化水素から選ばれた一種以上の化合物を含有する発泡剤を用いて押出発泡してなるポリスチレン系樹脂発泡体であって、ビスフェノールビスジブロモプロピルエーテル化合物と、フタロシアニン鉄と、ジフェニルアルカンとを含有し、上記ポリスチレン系樹脂１００重量部に対して、上記ビスフェノールビスジブロモプロピルエーテル化合物が２〜１０重量部含有され、且つ、上記フタロシアニン鉄及びジフェニルアルカンがその総量として０．０１〜２重量部含有されていることを特徴とする難燃性ポリスチレン系樹脂押出発泡体。
【請求項３】
ポリスチレン系樹脂１００重量部に対して、フタロシアニン鉄及びジフェニルアルカンがその総量として０．０１〜１重量部含有されていることを特徴とする請求項２に記載の難燃性ポリスチレン系樹脂押出発泡体。
【請求項４】
ビスフェノールビスジブロモプロピルエーテル化合物が、２，２−ビス［４’−（２，３−ジブロモプロポキシ）−３’，５’−ジブロモフェニル］プロパンであることを特徴とする請求項１乃至請求項３の何れか１項に記載の難燃性ポリスチレン系樹脂押出発泡体。
【請求項５】
ジフェニルアルカンが、２，３−ジメチル−２，３−ジフェニルブタンであることを特徴とする請求項２又は請求項３に記載の難燃性ポリスチレン系樹脂押出発泡体。
【請求項６】
押出発泡後３０日経過した時点における、炭素数が３〜５である飽和炭化水素から選ばれた一種以上の化合物の総含有量が３．５重量％以下であることを特徴とする請求項１乃至請求項５に記載の難燃性ポリスチレン系樹脂押出発泡体。
【請求項７】
ポリスチレン系樹脂を押出機に供給して溶融混練し、この溶融状態のスチレン系樹脂に発泡剤を供給した上で押出発泡させる難燃性ポリスチレン系樹脂押出発泡体の製造方法であって、上記押出機に、上記ポリスチレン系樹脂１００重量部に対して、ビスフェノールビスジブロモプロピルエーテル化合物２〜１０重量部と、フタロシアニン鉄０．０１〜２重量部とを供給すると共に、上記発泡剤が、炭素数が３〜５である飽和炭化水素から選ばれた一種以上の化合物２〜６重量部を含有することを特徴とする難燃性ポリスチレン系樹脂押出発泡体の製造方法。
【発明の詳細な説明】
【技術分野】
【０００１】
本発明は、難燃性及び環境衛生に優れていると共に耐候性にも優れた難燃性ポリスチレン系樹脂押出発泡体及びその製造方法に関する。
【背景技術】
【０００２】
従来からポリスチレン系樹脂押出発泡体は、ポリスチレン系樹脂を押出機に供給して溶融、混練し、この溶融状態のポリスチレン系樹脂に発泡剤を圧入した上で押出機から押出発泡させて製造されている。そして、発泡剤としては従来からフロン類が用いられているが、フロン類はオゾン層を破壊する原因となることから、種々の代替となる発泡剤の検討がなされている。
【０００３】
又、ポリスチレン系樹脂押出発泡体は、建材分野に多く用いられ、難燃性が求められており、ポリスチレン系樹脂発泡体の難燃剤としては、耐熱性に優れ且つ少ない添加量で難燃性を発揮することから、ヘキサブロモシクロドデカンが用いられてきた。
【０００４】
ところが、ヘキサブロモシクロドデカンは、比較的難分解性で高蓄積性のある化合物であることから、オゾン層を破壊する原因となり環境衛生上、好ましいものではなく、これに代わる難燃剤が所望されている。
【０００５】
そこで、特許文献１には、難燃剤として、ハロゲン化芳香族アリルエーテル類と、ハロゲン化環状脂肪族化合物を除くハロゲン化脂肪族化合物あるいはその誘導体とを含有するものが提案されている。
【０００６】
しかしながら、ハロゲン化芳香族アリルエーテル類は、分解温度が２００℃以下と低いために、押出発泡条件下では分解してしまい、この分解生成物がポリスチレン系樹脂の分解を誘発しポリスチレン系樹脂を低分子量化するため、発泡性が低下して発泡体の製造が困難となったり、たとえ発泡体が製造できたとしても、得られる発泡体は、割れ易いのに加えて黄色に変色しており、品質的に満足のいくものではなかった。
【０００７】
又、発泡体に充分な難燃性を付与するためには、ハロゲン化脂肪族化合物或いはその誘導体を多量に添加する必要があり、このように多量に使用するとポリスチレン系樹脂の可塑化を生じてしまい、高発泡倍率を有する発泡体を得ることができないという問題を生じた。
【０００８】
更に、特許文献２には、難燃剤として、臭素化イソシアヌレート及び臭素化ビスフェノールと、ジフェニルアルカン及び／又はジフェニルアルケンを用いることが提案されているものの、添加量が少ないと、充分な難燃性を発現しない。そこで、難燃剤を多量に使用すると、上述と同様に、発泡体の黄変や高発泡倍率を有する発泡体を得ることができないといった問題点を有していた。
【０００９】
【特許文献１】特開２００３−３０１０６４号公報
【特許文献２】特開２００３−２９２６６４号公報
【発明の開示】
【発明が解決しようとする課題】
【００１０】
本発明は、難燃性及び環境衛生に優れていると共に耐候性にも優れた難燃性ポリスチレン系樹脂押出発泡体及びその製造方法を提供する。
【課題を解決するための手段】
【００１１】
本発明の難燃性ポリスチレン系樹脂押出発泡体は、ポリスチレン系樹脂を、炭素数が３〜５である飽和炭化水素から選ばれた一種以上の化合物を含有する発泡剤を用いて押出発泡してなるポリスチレン系樹脂発泡体であって、ポリスチレン系樹脂１００重量部に対して、ビスフェノールビスジブロモプロピルエーテル化合物２〜１０重量部と、フタロシアニン鉄０．０１〜２重量部とを含有することを特徴とする。
【００１２】
上記ポリスチレン系樹脂としては、特に限定されず、例えば、スチレン、メチルスチレン、エチルスチレン、イソプロピルスチレン、ジメチルスチレン、クロロスチレン、ブロモスチレンなどのスチレン系単量体の単独重合体又はこれらスチレン系単量体を２種以上組み合わせた共重合体；アクリル酸メチル、メタクリル酸メチルなどの（メタ）アクリル酸エステル、アクリル酸、メタクリル酸、アクリロニトリル、メタクリロニトリル、アクリルアミド、無水マレイン酸、ブタジエンなどの単量体と上記スチレン系単量体との共重合体などが挙げられる。なお、共重合体は、ブロック共重合体、ランダム共重合体、グラフト共重合体の何れであってもよい。又、ポリスチレン系樹脂が５０重量％以上含有しておれば、ポリスチレン系樹脂以外の熱可塑性樹脂を添加してもよい。
【００１３】
そして、本発明の難燃性ポリスチレン系樹脂押出発泡体には、ビスフェノールビスジブロモプロピルエーテル化合物と、フタロシアニン鉄とが難燃性付与成分として含有されている。このビスフェノールビスジブロモプロピルエーテル化合物としては、例えば、ビス［４’−（２，３−ジブロモプロポキシ）−３’，５’−ジブロモフェニル］メタン、２，２−ビス［４’−（２，３−ジブロモプロポキシ）−３’，５’−ジブロモフェニル］プロパン、ビス［４’−（２，３−ジブロモプロポキシ）−３’，５’−ジブロモフェニル］スルホンなどが挙げられ、２，２−ビス［４’−（２，３−ジブロモプロポキシ）−３’，５’−ジブロモフェニル］プロパンが好ましい。ビスフェノールビスジブロモプロピルエーテル化合物は、単独で用いられても二種以上が併用されてもよい。
【００１４】
上記ビスフェノールビスジブロモプロピルエーテル化合物の難燃性ポリスチレン系樹脂押出発泡体における含有量は、少ないと、ＪＩＳ  Ａ９５１１に規定する難燃性を満足しない一方、多いと、ポリスチレン系樹脂の可塑化が大きくなって、高発泡倍率の難燃性ポリスチレン系樹脂押出発泡体とすることができないので、ポリスチレン系樹脂１００重量部に対して２〜１０重量部に限定され、２〜７重量部が好ましい。
【００１５】
そして、フタロシアニン鉄の難燃性ポリスチレン系樹脂押出発泡体における含有量は、少ないと、難燃性ポリスチレン系樹脂押出発泡体がＪＩＳ  Ａ９５１１に規定する難燃性を満足しない一方、多くても、難燃性ポリスチレン系樹脂押出発泡体の難燃性が向上せず、経済的に好ましくないので、ポリスチレン系樹脂１００重量部に対して０．０１〜２重量部に限定され、０．０２〜１重量部が好ましく、０．０５〜０．５重量部がより好ましい。
【００１６】
又、本発明の難燃性ポリスチレン系樹脂押出発泡体には、難燃性付与成分として、ビスフェノールビスジブロモプロピルエーテル化合物と、フタロシアニン鉄の他に、ジフェニルアルカンが更に含有されていることが好ましい。このように難燃性付与成分に、ジフェニルアルカンを含有させると、このフタロシアニン鉄とジフェニルアルカンとの相乗効果によって、より優れた難燃性が発現し、難燃性ポリスチレン系樹脂押出発泡体の難燃性を向上させることができる。
【００１７】
上記ジフェニルアルカンとしては、特に限定されず、例えば、２，３−ジメチル−２，３−ジフェニルブタン、２，３−ジエチル−２，３−ジフェニルブタン、３，４−ジメチル−３，４−ジフェニルヘキサン、２，３−ジエチル−２，３−ジフェニルブタン、３，４−ジエチル−３，４−ジフェニルヘキサンなどが挙げられ、２，３−ジメチル−２，３−ジフェニルブタンが難燃性の点から好ましい。なお、ジフェニルアルカンは単独で用いられても二種以上が併用されてもよい。
【００１８】
そして、難燃性ポリスチレン系樹脂押出発泡体中に難燃性付与成分として、ビスフェノールビスジブロモプロピルエーテル化合物と、フタロシアニン鉄と、ジフェニルアルカンとが含有されている場合、難燃性ポリスチレン系樹脂押出発泡体中におけるビスフェノールビスジブロモプロピルエーテル化合物の含有量は、上述と同様の理由で、ポリスチレン系樹脂１００重量部に対して２〜１０重量部に限定され、２〜７重量部が好ましい。
【００１９】
又、難燃性ポリスチレン系樹脂押出発泡体中における、フタロシアニン鉄及びジフェニルアルカンの総量は、少ないと、難燃性ポリスチレン系樹脂押出発泡体がＪＩＳ  Ａ９５１１に規定する難燃性を満足しない一方、多くても、難燃性ポリスチレン系樹脂押出発泡体の難燃性が向上せず、経済的に好ましくないので、ポリスチレン系樹脂１００重量部に対して０．０１〜２重量部が好ましく、０．０２〜０．５重量部がより好ましく、０．０５〜０．２重量部が特に好ましい。
【００２０】
更に、フタロシアニン鉄とジフェニルアルカンとの重量比（フタロシアニン鉄／ジフェニルアルカン）は、小さくても大きくても、フタロシアニン鉄とジフェニルアルカンとの相乗効果による難燃剤の難燃性の向上を図ることができないので、０．１〜１０が好ましく、０．３〜３が好ましい。
【００２１】
又、上記難燃性ポリスチレン系樹脂押出発泡体の難燃性を向上させるために、難燃性付与成分としてリン酸エステルを更に添加してもよい。このようなリン酸エステルとしては、例えば、トリメチルホスフェート、トリエチルホスフェート、トリフェニルホスフェート、ジフェニル（２−エチルヘキシル）ホスフェート、トリス（イソプロピルフェニル）ホスフェート、トリス（トリブロモネオペンチル）ホスフェート、トリス（ブロモフェニルホスフェート）などが挙げられ、トリフェニルホスフェート、トリス（トリブロモネオペンチル）ホスフェートが難燃性の点から好ましい。上記リン酸エステルは単独で用いられても二種以上が併用されてもよい。
【００２２】
更に、難燃性ポリスチレン系樹脂押出発泡体には、その物性を損なわない範囲内において、タルク、炭酸カルシウム、珪酸カルシウム、酸化チタンなどの無機化合物、フェノール系酸化防止剤、硫黄系酸化防止剤、リン系酸化防止剤などの酸化防止剤、ベンゾトリアゾール類、ヒンダードアミン類などの耐候性安定剤、帯電防止剤、顔料などの添加剤を添加してもよい。
【００２３】
一方、ポリスチレン系樹脂を押出発泡させるのに用いられる発泡剤としては、炭素数が３〜５である飽和炭化水素から選ばれた一種以上の化合物を含有するものが用いられる。上記炭素数が３〜５である飽和炭化水素としては、プロパン、ノルマルブタン、イソブタン、ノルマルペンタン、イソペンタン、シクロペンタンなどが挙げられ、ポリスチレン系樹脂の発泡性及び難燃性ポリスチレン系樹脂押出発泡体の断熱性の観点から、ノルマルブタン、イソブタン、ノルマルペンタン、イソペンタン、シクロペンタンが好ましく、ノルマルブタン、イソブタンがより好ましい。
【００２４】
そして、ポリスチレン系樹脂を押出発泡させる際に用いられる、炭素数が３〜５である飽和炭化水素から選ばれた一種以上の化合物の量としては、少ないと、難燃性ポリスチレン系樹脂押出発泡体中に残存する飽和炭化水素の量が少なくなって、難燃性ポリスチレン系樹脂押出発泡体の断熱性が低下する一方、多いと、難燃性ポリスチレン系樹脂押出発泡体中に残存する飽和炭化水素の量が多くなり過ぎて、難燃性ポリスチレン系樹脂押出発泡体の難燃性が低下するので、ポリスチレン系樹脂１００重量部に対して２〜６重量部が好ましく、２〜４重量部がより好ましい。
【００２５】
更に、ポリスチレン系樹脂を押出発泡させる際に用いられる発泡剤には、炭素数が３〜５である飽和炭化水素から選ばれた一種以上の化合物の他に、これらの飽和炭化水素以外の発泡剤が含有されていてもよい。このような発泡剤としては、１，１，１，２−テトラフルオロエタン、１，１，１，３，３−ペンタフルオロプロパンなどのＨＦＣ類、ジメチルエーテル、ジエチルエーテルなどのエーテル類、塩化メチル、塩化エチルなどの塩化アルキル類、メタノール、エタノールなどの低級アルコール類、水、二酸化炭素などの無機ガス類が挙げられ、ジメチルエーテル、塩化メチル及び二酸化炭素からなる群から選ばれた少なくとも一種の化合物が好ましく、二酸化炭素とジメチルエーテルとを併用すること、二酸化炭素と塩化メチルとを併用すること、ジメチルエーテル、塩化メチル及び二酸化炭素を併用することが好ましく、二酸化炭素とジメチルエーテルとを併用すること、二酸化炭素と塩化メチルとを併用することがより好ましい。なお、発泡剤は、単独で用いられても併用されてもよい。
【００２６】
上記炭素数が３〜５である飽和炭化水素から選ばれた一種以上の化合物以外の発泡剤の使用量としては、少ないと、所定の断熱性及び高発泡倍率を有する難燃性ポリスチレン系樹脂押出発泡体の製造が困難となることがある一方、多いと、難燃性ポリスチレン系樹脂押出発泡体の気泡が破れたり或いはボイド（空隙）が発生するなどの不具合が生じる虞れがあるので、ポリスチレン系樹脂１００重量部に対して２〜１０重量部が好ましく、３〜７重量部がより好ましい。
【００２７】
そして、押出発泡後３０日を経過した時点における難燃性ポリスチレン系樹脂押出発泡体中に含まれる、炭素数が３〜５である飽和炭化水素の全量は、多いと、難燃性ポリスチレン系樹脂押出発泡体がＪＩＳ  Ａ９５１１で規定された難燃性を満たすことができない虞れがあるので、３．５重量％以下が好ましく、少な過ぎると、難燃性ポリスチレン系樹脂押出発泡体の断熱性が低下する虞れがあるので、１〜３．５重量％がより好ましい。
【００２８】
なお、押出発泡後３０日経過した時点における難燃性ポリスチレン系樹脂押出発泡体中に含まれる飽和炭化水素量は下記の要領で測定されたものをいう。先ず、押出発泡後３０日経過した時点の難燃性ポリスチレン系樹脂押出発泡体から、該難燃性ポリスチレン系樹脂押出発泡体の表面と、この表面から厚み方向に内側に２ｍｍだけ入った部分との間にある表層部分を除外し、この表層部分が除外された難燃性ポリスチレン系樹脂押出発泡体から、押出方向に３５ｍｍ、難燃性ポリスチレン系樹脂押出発泡体の表面に沿い且つ押出方向に直交する方向に５ｍｍ、厚み方向に５ｍｍの大きさを有する直方体形状の試験片を切り出し、この試験片の重量を測定する。なお、難燃性ポリスチレン系樹脂押出発泡体の厚み方向とは、難燃性ポリスチレン系樹脂押出発泡体の表面に対して直交する方向をいう。
【００２９】
そして、上記試験片を１５０℃の熱分解炉に供給してガスクロマトグラフィーからチャートを得、予め測定しておいた飽和炭化水素の各成分毎の検量線に基づいて上記チャートから試験片中の飽和炭化水素の各成分量を算出し、各成分量の合計を総飽和炭化水素量とし、以下の式に基づいて求める。なお、上記ガスクロマトグラフィーとしては、例えば、島津製作所社から商品名「ＧＣ−１４Ｂ」で市販されている。
【００３０】
（押出発泡後３０日経過した時点の難燃性ポリスチレン系樹脂押出発泡体中に含まれる飽和炭化水素量〔重量％〕）＝１００×試験片中の総飽和炭化水素量／試験片の重量
【００３１】
そして、本発明の難燃性ポリスチレン系樹脂押出発泡体は、汎用の押出発泡方法を用いて製造され、例えば、ポリスチレン系樹脂、並びに、難燃性付与成分としてビスフェノールビスジブロモプロピルエーテル化合物とフタロシアニン鉄と、より好ましくは更にジフェニルアルカンを、必要に応じて添加剤と共に押出機に供給して溶融混練し、この溶融状態のポリスチレン系樹脂に、炭素数が３〜５である飽和炭化水素から選ばれた一種以上の化合物を含有する発泡剤を圧入した後に押出発泡させて難燃性ポリスチレン系樹脂押出発泡体を製造することができる。なお、難燃性ポリスチレン系樹脂押出発泡体の製造時に、難燃性ポリスチレン系樹脂押出発泡体の気泡径を調整するために、マイカ、重炭酸ナトリウム、アゾジカルボンアミドなどの発泡核剤をポリスチレン系樹脂に添加してもよい。
【発明の効果】
【００３２】
本発明の難燃性ポリスチレン系樹脂押出発泡体は、ポリスチレン系樹脂を、炭素数が３〜５である飽和炭化水素から選ばれた一種以上の化合物を含有する発泡剤を用いて押出発泡してなるポリスチレン系樹脂発泡体であって、ポリスチレン系樹脂１００重量部に対して、ビスフェノールビスジブロモプロピルエーテル化合物２〜１０重量部と、フタロシアニン鉄０．０１〜２重量部とを含有することを特徴とするので、優れた難燃性を有し、更に、ポリスチレン系樹脂の熱安定性を向上させて高発泡倍率化を図ることができると共に耐候性にも優れている。
【００３３】
更に、本発明の難燃性ポリスチレン系樹脂押出発泡体は、ポリスチレン系樹脂を、炭素数が３〜５である飽和炭化水素から選ばれた一種以上の化合物を含有する発泡剤を用いて押出発泡してなるポリスチレン系樹脂発泡体であって、ビスフェノールビスジブロモプロピルエーテル化合物と、フタロシアニン鉄と、ジフェニルアルカンとを含有し、上記ポリスチレン系樹脂１００重量部に対して、上記ビスフェノールビスジブロモプロピルエーテル化合物が２〜１０重量部含有され、且つ、上記フタロシアニン鉄及びジフェニルアルカンがその総量として０．０１〜２重量部含有されていることを特徴とするので、フタロシアニン鉄とジフェニルアルカンとの相乗効果によって難燃性を向上させており、難燃性ポリスチレン系樹脂押出発泡体は、より優れた難燃性を有している。
【発明を実施するための最良の形態】
【００３４】
（実施例１〜１０、比較例１〜９）
押出機として、口径が５０ｍｍの第一押出機の先端に口径が６５ｍｍの第二押出機が接続されてなるタンデム型押出機を用い、上記第一押出機に、ポリスチレン（東洋スチレン社製  商品名「ＨＲＭ−１８」）１００重量部に対して、２，２−ビス［４’−（２，３−ジブロモプロポキシ）−３’，５’−ジブロモフェニル］プロパン、フタロシアニン鉄、２，３−ジメチル−２，３−ジフェニルブタン、トリフェニルホスフェート、フタロシアニン銅、ヘキサブロモシクロドデカンを表１，２に示した所定量（重量部）づつ供給して溶融混練し、この溶融状態のポリスチレンに、イソブタン、ジメチルエーテル、塩化メチル、１，１，１，２−テトラフルオロエタン（１３４ａ）及び二酸化炭素を表１，２に示した所定量（重量部）づつ圧入した後、この溶融状態のポリスチレンを第二押出機に連続的に供給して溶融混練しつつ発泡に適した樹脂温度１３０℃に冷却した上で、第二押出機の先端部に取り付けたＴダイ（幅：７０ｍｍ、厚み：１．２ｍｍ）から３５ｋｇ／時間の吐出量で押出発泡し、Ｔダイに密接させて配設された、上下方向に３０ｍｍの間隔を存して平行に配設された上下一対のサイジングプレートの対向面間に連続的に供給して、断面が横長長方形状の厚み２９ｍｍ、幅１７０ｍｍの難燃性ポリスチレン系樹脂押出発泡板を連続的に製造した。なお、表１，２に示した各化合物の単位は、「重量部」である。又、比較例２では、２，２−ビス［４' −（２，３−ジブロモプロポキシ）−３',５' −ジブロモフェニル］プロパンを多量に添加したために、ポリスチレンが大きく可塑化して押出発泡性が低下し、難燃性ポリスチレン系樹脂押出発泡板を得ることができなかった。
【００３５】
得られた難燃性ポリスチレン系樹脂押出発泡板の密度、燃焼性、平均気泡径、押出発泡後３０日経過した時点のイソブタンの残存量及び耐候性について、下記に示した要領にて測定し、その結果を表１，２に示した。
【００３６】
（密度）
難燃性ポリスチレン系樹脂押出発泡板の密度をＪＩＳ  Ｋ７２２２に準拠して測定した。
【００３７】
（燃焼性）
押出発泡後３０日が経過した時点の難燃性ポリスチレン系樹脂押出発泡板から、縦２５ｍｍ×横２０ｍｍ×厚さ１０ｍｍの試験片を５枚、切り出した。そして、この５個の試験片について、切り出してから３日経過後に、ＪＩＳ  Ａ９５１１-1996 に規定された測定方法Ａの燃焼性試験に準拠して燃焼性を測定し、下記の基準にて判断した。
◎・・・上記測定方法Ａの燃焼性を満足する。即ち、５個の試験片の全てについて炎が
２秒以内に消えると共に残塵がなく、燃焼限界支持線を越えて燃焼しなかった
。
○・・・上記測定方法Ａの燃焼性を満足する。即ち、５個の試験片の全てについて炎が
３秒以内に消えると共に残塵がなく、燃焼限界支持線を越えて燃焼しなかった
。
△・・・自消性は有するものの、○の基準を満足しなかった。
×・・・自消性は認められなかった。
【００３８】
（イソブタンの残存量）
押出発泡後３０日経過した時点の難燃性ポリスチレン系樹脂押出発泡板から、該難燃性ポリスチレン系樹脂押出発泡体の両面と、この両面のそれぞれから厚み方向に内側に２ｍｍだけ入った部分との間にある表層部分を除外し、この表層部分が除外された難燃性ポリスチレン系樹脂押出発泡板から、押出方向に３５ｍｍ、難燃性ポリスチレン系樹脂押出発泡体の表面に沿い且つ押出方向に直交する方向に５ｍｍ、厚み方向に５ｍｍの大きさを有する直方体形状の試験片を切り出し、この試験片の重量を測定する。なお、難燃性ポリスチレン系樹脂押出発泡板の厚み方向とは、難燃性ポリスチレン系樹脂押出発泡板の表面に対して直交する方向をいう。
【００３９】
そして、上記試験片を１５０℃の熱分解炉（島津製作所社製  商品名「ＰＹＲ−１Ａ」）に供給してガスクロマトグラフィー（島津製作所社製  商品名「ＧＣ−１４Ｂ」）からチャートを得、予め測定しておいたイソブタンの検量線に基づいて上記チャートから試験片中のイソブタン量を算出し、以下の式に基づいて求めた。
（押出発泡後３０日経過した時点の難燃性ポリスチレン系樹脂押出発泡板中に含まれるイソブタン量〔重量％〕）＝１００×試験片中のイソブタン量／試験片の重量
【００４０】
（平均気泡径）
難燃性ポリスチレン系樹脂押出発泡板の平均気泡径は、ＡＳＴＭ  Ｄ２８４２−６９の試験方法に準拠して測定された平均弦長に基づいて算出されたものをいう。具体的には、難燃性ポリスチレン系樹脂押出発泡板から、該難燃性ポリスチレン系樹脂押出発泡板の両面と、この両面のそれぞれから厚み方向に内側に２ｍｍだけ入った部分との間にある表層部分を除去した上で、難燃性ポリスチレン系樹脂押出発泡板をその押出方向に沿って厚み方向に切断し、その切断面を走査型電子顕微鏡（日本電子社製  商品名「ＪＳＭ  Ｔ−３００」）を用いて２０倍に拡大して撮影した。
【００４１】
次に、撮影した写真における写真上長さ６０ｍｍの一直線上にある気泡数から、各気泡の平均弦長（ｔ）を下記式１に基づいて算出した。
平均弦長（ｔ）＝６０／（気泡数×写真の倍率）・・・式１
【００４２】
そして、下記式２により、難燃性ポリスチレン系樹脂押出発泡体の平均気泡径を算出した。
平均気泡径Ｄ＝ｔ／０．６１６・・・式２
【００４３】
（耐候性）
難燃性ポリスチレン系樹脂押出発泡体の耐候性をＪＩＳ  Ａ１４１５-1999に準拠して測定した。具体的には、難燃性ポリスチレン系樹脂押出発泡体から縦２５ｍｍ×横１５０ｍｍ×厚み１０ｍｍの試験片を切り出した。
【００４４】
この試験片を紫外線照射器（スガ試験機社製  商品名「サンシャインスーパーライフウェザーメーターＷＥＬ−ＳＵＮ−ＨＣ・Ｂ型」）内に配設し、ブラックパネル温度を６０〜６３℃、試験環境を相対湿度４５〜５５％、温度を４３℃に設定すると共に試験片への散水を１２０分中１８分間行って５０時間に亘って紫外線を照射して促進曝露試験を行った。なお、ブラックパネルの取り替え時ごとに試験片の配設位置をＪＩＳの参考例の通りに入れ換えた。
【００４５】
次に、促進曝露試験前における試験片の黄変度ＹＩ０及び促進曝露試験後における試験片の黄変度ＹＩ１を測色色差計（日本電色工業社製  商品名「ＮＤ−１００１」）を用いて測定し、下記式に基づいてＹＩ０，ＹＩ１及びΔＹＩを算出し、このΔＹＩを耐候性とした。なお、黄変度ＹＩは、樹脂の劣化を示す指標の一つであり、ΔＹＩが小さい程、樹脂の劣化が少ない。ΔＹＩは、３０以下が好ましく、２５以下がより好ましい。
黄変度（ＹＩ）＝１００×（１．２８×Ｘ−１．０６×Ｚ）／Ｙ
ΔＹＩ＝ＹＩ１−ＹＩ０
但し、Ｘ，Ｙ，Ｚは標準光Ｃにおける試験片の３刺激値
【００４６】
【表１】
2007031557.tif 000002
【００４７】
【表２】
2007031557.tif 000003